СПОСОБ ИЗВЛЕЧЕНИЯ ЛИТИЯ ИЗ СОЛЯНОГО РАСТВОРА

1. Способ извлечения ионов лития из литийсодержащего соляного раствора, включающий:
контактирование литийсодержащего соляного раствора с литий-ионными ситами в первом реакторе с образованием комплекса ионов лития с литий-ионными ситами; а также
декомплексирование ионов лития из комплекса с литий-ионными ситами во втором реакторе с образованием кислого раствора элюата соли лития, отделенного от литий-ионных сит;
где литий-ионные сита содержат оксид титана или ниобия;
в то же время pH первого реактора поддерживается на постоянном уровне путем добавления основания, такого как безводный аммиак или гидроксид аммония.
2. Способ по п.1, в котором декомплексирование ионов лития из комплекса с литий-ионными ситами проводят при помощи элюирования кислотой.
3. Способ по п.2, в котором концентрацию кислоты поддерживают на постоянном уровне путем добавления указанной кислоты.
4. Способ по п.2 или 3, в котором концентрация кислоты составляет менее 0,1 М.
5. Способ по любому из пп.2-4, в котором pH кислоты больше 1 и меньше 3.
6. Способ по любому из пп.2-4, в котором pH кислоты составляет приблизительно 2.
7. Способ по любому из пп.1-3, в котором pH поддерживают на постоянном уровне от более 4 до менее 9.
8. Способ по любому из пп.1-7, в котором pH в первом реакторе составляет более 6 и менее 8.
9. Способ по любому из пп.1-8, в котором более 90% литий-ионных сит имеет средний диаметр частиц менее 40 мкм и более 90% литий-ионных сит имеет средний диаметр частиц более чем 0,4 мкм.
10. Способ по любому из пп.1-8, в котором более 90% по объему частиц литий-ионных сит имеет диаметр менее 100 мкм и диаметр более 0,5 мкм.
11. Способ по любому из пп.1-9, в котором более 90% по объему частиц литий-ионных сит имеет диаметр более 0,5 мкм.
12. Способ по любому из пп.1-11, в котором литий-ионные сита содержат метатитановую кислоту.
13. Способ по любому из пп.1-12, дополнительно включающий:
отделение комплекса ионов лития с литий-ионными ситами от соляного раствора с помощью устройства для разделения твердой и жидкой фаз;
а также контактирование комплекса ионов лития с литий-ионными ситами с водой перед декомплексированием во втором реакторе.
14. Способ по любому из пп.1-13, дополнительно включающий:
отделение литий-ионных сит от кислого раствора элюата литиевой соли с помощью устройства для разделения твердой и жидкой фаз;
контактирование литий-ионных сит с водой после декомплексирования во втором реакторе для получения регенерированных литий-ионных сит и промывки разбавленной кислотой; а также
добавление регенерированных литий-ионных сит в первый реактор.
15. Способ по любому из пп.1-14, дополнительно включающий добавление промывных вод, содержащих разбавленную кислоту, и дополнительной концентрированной кислоты во второй реактор.
16. Способ по любому из пп.2-15, в котором среднее время контакта литий-ионных сит и кислоты составляет менее 1 часа.
17. Способ по любому из пп.1-16, в котором первый реактор содержит мембраны для ультрафильтрации или микрофильтрации.
18. Способ по любому из пп.1-17, в котором для перемешивания содержимого первого реактора используют барботирование воздухом.
19. Способ по любому из пп.1-18, в котором концентрация литий-ионных сит превышает 50 г/л.
20. Способ по любому из пп.17-19, в котором скорость потока через ультрафильтрационную мембрану или микрофильтрационную мембрану составляет более 30 л/час при трансмембранном давлении менее 30 кПа.
21. Способ по любому из пп.1-20, дополнительно включающий удаление литий-ионных сит, имеющих средний диаметр частиц менее 1 мкм, перед контактированием литийсодержащего соляного раствора с литий-ионными ситами.
22. Способ по любому из пп.1-21, дополнительно включающий обезвоживание комплекса ионов лития с литий-ионными ситами до содержания влаги менее 90% по весу перед декомплексированием.
23. Способ по любому из пп. 14-22, дополнительно включающий обезвоживание регенерированных литий-ионных сит перед добавлением в первый реактор.
24. Способ по любому из пп. 14-23, отличающийся тем, что приведение в контакт литий-ионных сит с водой включает контактирование литий-ионных сит с достаточным количеством воды, так что более 50% ионов лития извлекается из литий-ионных сит и удаляется из литий-ионных сит с помощью промывки перед добавлением регенерированных литий-ионных сит в первый реактор.
25. Способ по п.24, в котором приведение в контакт литий-ионных сит с водой включает контактирование литий-ионных сит водой более чем на одной стадии противотока, так что более 50% ионов лития извлекается из литий-ионных сит и удаляется из литий-ионных сит путем с помощью промывки перед добавлением регенерированных литий-ионных сит в первый реактор.
26. Способ по любому из пп.1-25, в котором используются такие основания, как гидроксид натрия, гидроксид калия, карбонат натрия, гидроксид магния или гидроксид кальция.
27. Способ по любому из пп.2-26, в котором используемая кислота представляет собой соляную кислоту или серную кислоту.
28. Способ по любому из пп.1-27, в котором концентрация литий-ионных сит превышает 100 г/л.
29. Способ извлечения ионов лития из литийсодержащего соляного раствора, включающий:
контактирование литийсодержащего соляного раствора с литий-ионными ситами в первом реакторе с образованием комплекса ионов лития с литий-ионными ситами; а также
декомплексирование ионов лития из комплекса с литий-ионными ситами во втором реакторе с образованием кислого раствора элюата соли лития, отделенного от литий-ионных сит;
где литий-ионные сита содержат оксид титана или ниобия;
в то же время pH первого реактора поддерживается на постоянном уровне путем добавления основания, представляющего собой гидроксид натрия, в концентрации менее 8 мас.%